(57)【要約】      （修正有）【課題】ナノファイバーレベルの極細繊維を極めて緻密に配列させることにより、特に磁気記録ディスクの仕上げの研磨加工および／または洗浄加工を施す際に好適に用いられるシート状物とその製造方法を提供する。【解決手段】シート状物は、平均単繊維径が４５０ｎｍ以下の極細繊維を主体とする繊維絡合体と弾性重合体で構成されたシート状物であって、少なくとも片面が前記極細繊維からなる立毛面となってその極細繊維で被覆されており、この立毛面におけるタテ方向に配列した繊維のヨコ方向の線密度が１５本／１０μｍ幅以上のシート状物である。【選択図】なし【特許請求の範囲】
【請求項１】
平均単繊維径が４５０ｎｍ以下の極細繊維を主体とする繊維絡合体と弾性重合体で構成されたシート状物であって、少なくとも片面が前記極細繊維からなる立毛面となって極細繊維で被覆されており、前記立毛面におけるタテ方向に配列した繊維のヨコ方向の線密度が１５本／１０μｍ幅以上であることを特徴とするシート状物。
【請求項２】
極細繊維の繊維径ＣＶ値が、１０％以下であることを特徴とする請求項１記載のシート状物。
【請求項３】
極細繊維が、ポリエステル繊維またはポリアミド繊維であることを特徴とする請求項１または２記載のシート状物。
【請求項４】
弾性重合体の含有率が、繊維絡合体の総質量に対して２０〜８０質量％であることを特徴とする請求項１〜３のいずれかに記載のシート状物。
【請求項５】
シート状物が研磨布であることを特徴とする請求項１〜４のいずれかに記載のシート状物。
【請求項６】
シート状物が洗浄加工布であることを特徴とする請求項１〜４のいずれかに記載のシート状物。
【請求項７】
請求項１〜４のいずれかに記載のシート状物を製造する方法であって、平均単繊維径が４５０ｎｍ以下の極細繊維を主体とする繊維絡合体と弾性重合体で構成されたシートに対して、少なくとも片面を液体で湿潤状態とし、バフィング処理することを特徴とするシート状物の製造方法。
【請求項８】
前記シート状物が研磨布であることを特徴とする請求項７記載のシート状物の製造方法。
【請求項９】
前記シート状物が洗浄加工布であることを特徴とする請求項７記載のシート状物の製造方法。
【発明の詳細な説明】
【技術分野】
【０００１】
本発明は、シート状物に関するものであり、特に、磁気記録ディスクに用いられるアルミニウム合金基板やガラス基板の超高精度の仕上げ加工に好適に用いられるシート状物に関するものである。
【背景技術】
【０００２】
磁気記録ディスクは、近年の高記憶密度化に伴い、ディスク表面の極限までの平滑化が求められている。近年の磁気記録ディスクへの記録方式は、磁性膜内の磁化容易軸が垂直方向に配向した垂直記録媒体が主流となっている。このため、磁性層形成前の基板に凹凸や傷が存在すると、磁性膜製膜後に磁化容易軸が傾き異常部となるおそれがある。このような課題に対し、磁性膜形成前のディスク表面は、基板表面粗さを０．２ｎｍ以下とし、かつスクラッチ欠点と呼ばれる基板表面の傷を極小化することが要求されている。また、垂直記録媒体以降に開発された記録方式においても、磁性層製膜前の基板への要求は、前記と同様極限までの平滑化である。
【０００３】
磁気記録ディスクの基板には、硬質ポリウレタンフォームなどからなる研磨パッドによってスラリー研削を行った後、微小な傷や突起を研削して平滑性を高めるべく、研磨布の表面に遊離砥粒を付着させ、研磨加工を行う方法が用いられている。
【０００４】
研磨加工とは具体的には、磁気記録ディスクの基板を連続回転させた状態で、テープ状の研磨布（研磨テープ）をゴムローラーにより基板に押し付けながら、基板の径方向に往復運動させ、連続的に研磨テープを走行させる。このとき、スラリーを研磨テープと基板との間に供給し、スラリー中に含まれる遊離砥粒が、研磨テープ表面の繊維に微分散した状態で把持され、基板に押し付けられることによって研磨を行うものである。また、同加工において、遊離砥粒を用いない洗浄加工も行われている。
【０００５】
研磨加工や洗浄加工に用いられるシート状物としては、極細繊維立毛を有する不織布とその内部に弾性重合体が含有された研磨布および洗浄加工布が提案されている（特許文献１参照。）。
【０００６】
この提案の研磨布によれば、基板表面の平滑性が大幅に向上し、磁気欠点やエラー欠点が抑えられる傾向にある。しかしながら、文献中に記載の繊維径１．４μｍ程度の極細繊維では、研磨加工時の砥粒の分散性が十分でなく、基板表面にスクラッチ欠点が入りやすい問題があった。
【０００７】
上記のような背景を鑑み、ポリマーアロイから得られる単繊維の直径が１〜４００ｎｍの極細繊維がランダムに配列した人工皮革用基体の研磨布および洗浄加工布が提案されている（特許文献２参照。）。しかしながら、この提案では、研磨加工時の砥粒の均一把持性が十分なレベルと言えず、基板表面の極限までの平滑化、およびスクラッチ欠点の極小化に寄与できるものではなかった。
【先行技術文献】
【特許文献】
【０００８】
【特許文献１】特開２００４−２９９０４１号公報
【特許文献２】特開２００７−１４４６１４号公報
【発明の概要】
【発明が解決しようとする課題】
【０００９】
そこで本発明の目的は、上記従来技術の実状に鑑み、ナノファイバーレベルの極細繊維を極めて緻密に配列した立毛表面を得ることにより、特に磁気記録ディスクの仕上げの研磨加工および／または洗浄加工を施す際に好適に用いられるシート状物およびその製造方法を提供することにある。
【課題を解決するための手段】
【００１０】
すなわち本発明は、上記の課題を解決せんとするものであって、本発明のシート状物は、平均単繊維径が４５０ｎｍ以下の極細繊維を主体とする繊維絡合体と弾性重合体で構成されたシート状物であって、少なくとも片面が前記極細繊維からなる立毛面となって極細繊維で被覆されており、前記立毛面におけるタテ方向に配列した繊維のヨコ方向の線密度が１５本／１０μｍ幅以上であることを特徴とするシート状物である。
【００１１】
本発明のシート状物の好ましい態様によれば、前記の極細繊維の繊維径ＣＶ値は１０％以下である。
【００１２】
本発明のシート状物の好ましい態様によれば、前記の極細繊維は、ポリエステル繊維またはポリアミド繊維である。
【００１３】
本発明のシート状物の好ましい態様によれば、前記の弾性重合体の含有率は、前記の繊維絡合体の総質量に対して２０〜８０質量％である。
【００１４】
本発明のシート状物は、研磨布に好ましく用いられる。
【００１５】
本発明のシート状物は、洗浄加工布に好ましく用いられる。
【００１６】
また、本発明のシート状物の製造方法は、前記のシート状物を製造する方法であって、平均単繊維径が４５０ｎｍ以下の極細繊維を主体とする繊維絡合体と弾性重合体で構成されたシートに対して、少なくとも片面を液体で湿潤状態とし、バフィング処理することを特徴とするシート状物の製造方法である。
【発明の効果】
【００１７】
本発明によれば、ナノファイバーレベルの極細繊維を極めて緻密に配列させることにより、特に磁気記録ディスクの仕上げの研磨加工および／または洗浄加工を施す際に、表面粗さの極小化および磁気記録媒体用基板の不良率の低減に優れたシート状物を得ることが可能となる。
【発明を実施するための形態】
【００１８】
本発明のシート状物は、平均繊維径が４５０ｎｍ以下の熱可塑性ポリマーからなる極細繊維を主体とする繊維絡合体と弾性重合体により構成されたシート状物であり、その少なくとも片面が前記極細繊維からなる立毛面となっており、その立毛面におけるタテ方向に配列した繊維のヨコ方向の線密度が１５本／１０μｍ幅以上であることを特徴とするシート状物である。
【００１９】
本発明において、極細繊維の平均繊維径は、４５０ｎｍ以下とすることが重要である。平均繊維径を４５０ｎｍ以下、好ましくは３００ｎｍ以下とすることにより、研磨砥粒を高分散に把持し、高精度の仕上げができる。一方、繊維径が細すぎると繊維強度および剛性が低くなり研削不足となることから、平均繊維径は５０ｎｍ以上であり、さらには１００ｎｍ以上であることが好ましい。
【００２０】
特に、繊維径の均一性に関しては、極細繊維の繊維径ＣＶ値は１０％以下であることが好ましい。ここでいう繊維径ＣＶ値とは、任意の１００カ所の極細繊維の繊維径を測定して平均値および標準偏差を算出し、標準偏差を平均値で割った値を百分率（％）表示したものであり、値が小さいほど均一であることを示すものである。繊維径ＣＶ値を１０％以下とすることにより、立毛面上の極細繊維の基板表面に対する押し付け力と掻き出し力が、基板表面全体にわたり均一となり、研磨加工時のスクラッチ発生が低減する。
【００２１】
実施例の測定方法においても後述するように、繊維径が５μｍを超える繊維が混在している場合には、当該繊維は極細繊維に該当しないものとして平均繊維径の測定対象から除外するものとする。
【００２２】
本発明では、その少なくとも片面が前記極細繊維からなる立毛面となってその立毛面における極細繊維の配向の度合いとして、タテ方向に配列した繊維のヨコ方向の線密度を定義する。すなわち、シート状物を製造する際の長手方向をタテ方向、その直交方向をヨコ方向とする。そしてシート状物の立毛面を観察面として、走査型電子顕微鏡（ＳＥＭ）により、シート状物の観察倍率５０００倍の画像を３０枚撮影する。撮影した画像より、表面にポリウレタンなどの高分子弾性体が露出し極細繊維が存在しない部分や、ニードルパンチなどにより大きな孔を形成している部分は避けて、ヨコ方向に１０μｍの基準線を一箇所引く。基準線と交差する鋭角が６０°以上の極細繊維をタテ方向に配列した繊維とし、その本数を測定し、ｎ数３０の平均値を算出して、タテ方向に配列した繊維のヨコ方向の線密度とする。
【００２３】
本発明のシート状物は、当該線密度を１５本／１０μｍ幅以上とすることが重要である。当該線密度が１５本／１０μｍ幅未満である場合には、表面繊維の緻密性に劣り、砥粒を微細に分散させるに至らず、高精度の仕上げを達成できないとともに、研磨加工時に研磨布表面上の繊維が存在しない部分に砥粒が凝集し、スクラッチの発生につながりやすい。当該線密度を１５本／１０μｍ幅以上、好ましくは２５本／１０μｍ幅以上とすることにより、研磨時の砥粒の分散性が著しく向上し、スクラッチの発生を防ぎ、高精細な研磨加工が可能となる。一方、線密度は、１３０本／１０μｍ幅以下とすることが好ましい。線密度を１３０本／１０μｍ幅以下とすることにより、後述の起毛処理後に繊維束が十分に開繊されるとともに、極細単繊維間にタテ方向およびシート状物の深さ方向に自由度が高い空隙を有することになり、研磨加工時の砥粒や洗浄加工時の拭き取り異物がシート内部へと進入しやすくなり、シート状物表面の極細繊維間での砥粒や異物の凝集によるスクラッチの発生が低減する。
【００２４】
本発明のシート状物は、表面にポリウレタンなどの高分子弾性体が露出し極細繊維が存在しない部分や、ニードルパンチなどによる大きな孔が一部にあってもよい。前記箇所は、研磨加工時の砥粒や洗浄加工時の残渣のシート状物内部への流入孔となり、加工性能には直接影響しないためである。
【００２５】
本発明では、極細短繊維束内の繊維数は、１０００〜１００００本／束であることが好ましく、２０００本〜６０００本／束であることがより好ましい。１０００本／束以上とすることで、シート状物立毛面における緻密性に優れる。一方、１００００本／束以下とすることで、バフィング処理を施した後に均一な立毛表面が得られるとともに、研磨加工時にスラリーを付与した際の極細繊維の膠着が起こりにくいため、砥粒が均一に分散し、スクラッチが発生しにくい。
【００２６】
極細繊維を形成するポリマーとしては、例えば、ポリエステル、ポリアミド、ポリオレフィンおよびポリフェニレンスルフィド（ＰＰＳ）等を挙げることができる。ポリエステルやポリアミドに代表される重縮合系ポリマーは融点が高いものが多く、研磨加工時に発生する熱に対する耐熱性に優れており、好ましく用いられる。ポリエステルの具体例としては、ポリエチレンテレフタレート、ポリブチレンテレフタレートおよびポチトリメチレンテレフタレート等を挙げることができる。また、ポリアミドの具体例としては、ナイロン６、ナイロン６６およびナイロン１２等を挙げることができる。とりわけ、ポリアミド類は、スラリー液とのなじみが特に良好であり、スラリー液中の研磨砥粒の保持性と分散性に優れており、非研磨物に傷をつけることなく研磨することができるとともに、柔軟性に優れることにより、被研磨物との接触抵抗が低いため、微細研磨に好適に用いられる。
【００２７】
また、極細繊維を構成するポリマーには、他の成分が共重合されていても良く、また、粒子、難燃剤および帯電防止剤等の添加剤を含有させることもできる。
【００２８】
極細繊維の断面形状としては、例えば、丸、楕円、扁平、三角などの多角形、扇、十字、Ｙ、Ｈ、Ｘ、Ｗ、Ｃ、およびπ型などを用いることができる。
【００２９】
繊維絡合体を構成する極細繊維は、極細繊維束の形態をとることが好ましい。極細繊維束の形態としては、極細繊維同士が多少離れていてもよいし、部分的に結合していてもよいし、凝集していてもよい。
【００３０】
本発明のシート状物に用いられる不織布としては、短繊維をカードおよびクロスラッパーを用いて積層ウェブを形成させた後に、ニードルパンチやウォータジェットパンチを施して得られる短繊維不織布や、スパンボンド法やメルトブロー法などから得られる長繊維不織布、および抄紙法で得られる不織布などを適宜採用することができる。中でも、短繊維不織布やスパンボンド不織布は、後述するような極細繊維束の態様をニードルパンチ処理により得ることができるため、好ましく用いられる。
【００３１】
本発明のシート状物は、前記の繊維絡合体が弾性重合体を含有しているものである。弾性重合体を含有させることによって、弾性重合体のバインダー効果により極細繊維がシート状物から抜け落ちるのを防止し、起毛時に均一な立毛を形成することが可能となる。また、弾性重合体を含有させることによって、シート状物にクッション性を付与しスクラッチ欠点等の発生を抑制することができる。
【００３２】
本発明で用いられる弾性重合体としては、例えば、ポリウレタン、ポリウレア、ポリウレタン・ポリウレアエラストマー、ポリアクリル酸、アクリロニトリル・ブタジエンエラストマーおよびスチレン・ブタジエンエラストマー等を用いることができる。中でも、ポリウレタンおよびポリウレタン・ポリウレアエラストマーなどのポリウレタン系エラストマーが好ましく用いられる。
【００３３】
ポリウレタン系エラストマーのポリオール成分としては、ポリエステル系、ポリエーテル系およびポリカーボネート系のジオール、もしくはこれらの共重合物を用いることができる。また、ジイソシアネート成分としては、芳香族ジイソシアネート、脂環式イソシアネートおよび脂肪族系イソシアネートなどを使用することができる。
【００３４】
ポリウレタン系エラストマーの重量平均分子量は、５０，０００〜３００，０００であることが好ましい。重量平均分子量を５０，０００以上、より好ましくは１００，０００以上、さらに好ましくは１５０，０００以上とすることにより、シート状物の強度を保持し、また極細繊維の脱落を防ぐことができる。また、重量平均分子量を３００，０００以下、より好ましくは２５０，０００以下とすることにより、ポリウレタン溶液の粘度の増大を抑えて極細繊維層への含浸を行いやすくすることができる。
【００３５】
また、弾性重合体には、ポリエステル系、ポリアミド系およびポリオレフィン系などのエラストマー樹脂、アクリル樹脂およびエチレン−酢酸ビニル樹脂などが含まれていても良い。
【００３６】
また、弾性重合体には、必要に応じて、着色剤、酸化防止剤、帯電防止剤、分散剤、柔軟剤、凝固調整剤、難燃剤、抗菌剤および防臭剤などの添加剤を配合させることができる。
【００３７】
弾性重合体の含有率は、極細繊維束が絡合してなる不織布（繊維構造体）に対し、２０〜８０質量％であることが好ましい。弾性重合体の含有量によって、シート状物の表面状態、クッション性、硬度および強度などを調節することができる。含有率を２０質量％以上、より好ましくは２５質量％以上とすることにより、繊維脱落を少なくすることができる。一方、含有率を８０質量％以下、より好ましくは５０質量％以下とすることにより、加工性及び生産性が向上するとともに、表面上に弾性重合体が露出せず、極細繊維リッチな表面となるため好ましい。
【００３８】
本発明のシート状物の、後述する補強層を除く部分の目付は、１００〜６００ｇ／ｍ２であることが好ましい。目付を１００ｇ／ｍ２以上、より好ましくは１５０ｇ／ｍ２以上とすることにより、シート状物の形態安定性と寸法安定性に優れ、研磨加工時の研磨布の伸びによる加工ムラおよびスクラッチ欠点の発生を抑えることができる。一方、目付を６００ｇ／ｍ２以下、より好ましくは３００ｇ／ｍ２以下とすることにより、シート状物のクッション性を適度に抑え、研磨加工時の研磨布による押付圧を加工表面に適度に伝播させ、効率的な研磨加工を行うことができる。本発明のシート状物の密度については特に限定されるものではないが、均一な加工性を得るためには０．１〜１．０ｇ／ｃｍ３の範囲が好適である。
【００３９】
また、本発明のシート状物の、後述する補強層を除く部分の厚さは、０．１〜１０ｍｍであることが好ましい。この厚さを０．１ｍｍ以上、好ましくは０．３ｍｍ以上とすることにより、シート状物の形態安定性と寸法安定性に優れ、研磨加工時の伸びによる加工ムラ、スクラッチ欠点の発生を抑えることができる。一方、厚さを１０ｍｍ以下、より好ましくは５ｍｍ以下とすることにより、研磨布の押付圧を充分に伝播させることができる。
【００４０】
また、本発明のシート状物は、後述する極細繊維起毛面（研磨加工に供する側の面）の他方の面に補強層を有することも好ましい態様である。このようにすることで、シート状物の形態安定性と寸法安定性に優れ、研磨加工時の研磨布の伸びによる加工ムラやスクラッチ欠点の発生を抑えることができる。
【００４１】
補強層としては、織物、編物、不織布（紙を含む）、およびフィルム状物（プラスチックフィルム、や金属薄膜シートなど）等を採用することができる。
【００４２】
後に詳しく説明するが、上記のような極細繊維が緻密に配列した表面を得るためには、立毛処理時、極細繊維に対して適切な砥粒のサイズと、シート状物の工程移動速度に対し適切なサンドペーパー回転速度をとることが好ましい。これにより、ポリウレタン（弾性重合体）と結合した極細繊維が効率的に掘り起こされ、極細繊維の分散した立毛を有するシート状物が得られる。
【００４３】
次に、本発明のシート状物を製造する方法について説明する。
【００４４】
まず、極細繊維束が絡合した繊維絡合体等の不織布を得る手段としては、海島型複合繊維等の極細繊維発生型繊維を用いることが好ましい態様である。極細繊維から直接繊維絡合体等の不織布を製造することは困難であるが、極細繊維発生型繊維から繊維絡合体を製造し、この繊維絡合体における海島型複合繊維（極細繊維発生型繊維）から極細繊維を発生させることにより、極細繊維束が絡合してなる繊維絡合体を得ることができる。
【００４５】
海島型繊維には、海島型複合用口金を用い海成分と島成分の２成分を相互配列して紡糸する海島型複合繊維や、海成分と島成分の２成分を混合して紡糸する混合紡糸繊維等がある。これらの海島型繊維の中でも、高精度に制御された極細繊維が得られる点、また十分な長さの極細繊維が得られ、不織布および不織布を有してなるシート状物の強度にも資する点から、海島型複合繊維が好ましく用いられる。
【００４６】
海成分と島成分の比率は、海島型複合繊維に対する島繊維の質量比が０．２〜０．８であることが好ましい。質量比を０．２以上とすることにより、海成分の除去率が少なくなり、生産性が向上する。また、質量比を０．８以下とすることにより、島繊維の開繊性を向上させ、また島成分の合流を防止することができるため好ましい。
【００４７】
海島型繊維の海成分としては、ポリエチレン、ポリプロピレン、ポリスチレン、ナトリウムスルホイソフタル酸やポリエチレングリコールなどを共重合した共重合ポリエステル、およびポリ乳酸等を用いることができる。
【００４８】
上記の不織布（繊維絡合体）を得る方法としては、前述のとおり、繊維ウェブをニードルパンチやウォータジェットパンチにより絡合させる方法、スパンボンド法、メルトブロー法、および抄紙法などを採用することができる。中でも、前述のような極細繊維束の態様とする上で、ニードルパンチやウォータジェットパンチなどの処理を経る方法が好ましく用いられる。
【００４９】
ニードルパンチ処理に用いられるニードルにおいて、ニードルバーブ（切りかき）の数は好ましくは１〜９本である。ニードルバーブを１本以上とすることにより効率的な繊維の絡合が可能となる。一方、ニードルバーブを９本以下とすることにより繊維損傷を抑えることができる。
【００５０】
パンチング本数は、好ましくは１０００〜６０００本／ｃｍ２である。パンチング本数を１０００本／ｃｍ２以上とすることにより、緻密性が得られ、高精度の仕上げを得ることができる。一方、パンチング本数を６０００本／ｃｍ２以下とすることにより、加工性の悪化、繊維損傷および強度低下を防ぐことができる。
【００５１】
また、ウォータジェットパンチ処理を行う場合には、水は柱状流の状態で行うことが好ましい。具体的には、直径０．０５〜１．０ｍｍのノズルから圧力２〜６０ＭＰａで水を噴出させることが好ましい態様である。
【００５２】
ニードルパンチ処理あるいはウォータジェットパンチ処理後の極細繊維発生型繊維で構成された不織布の見掛け密度は、０．１５〜０．４５ｇ／ｃｍ３であることが好ましい。見掛け密度を０．１５ｇ／ｃｍ３以上とすることにより、形態安定性と寸法安定性が優れた不織布にでき、研磨加工時の研磨布の伸びによる加工ムラ、およびスクラッチ欠点の発生を抑えることができる。一方、見掛け密度を０．４５ｇ／ｃｍ３以下とすることにより、弾性重合体を付与するための十分な空間を繊維間に維持することができる。
【００５３】
このようにして得られた極細繊維発生型繊維で構成された不織布は、緻密化の観点から、乾熱もしくは湿熱、またはその両者によって収縮させ、さらに高密度化することが好ましい。また、カレンダー処理等により厚み方向に圧縮させることもできる。
【００５４】
海島型複合繊維から海成分を溶解するなど、極細繊維発生型繊維から易溶解性ポリマー（海成分）を溶解除去する極細繊維発生加工は、上記の不織布に弾性重合体を付与する前、付与した後、および立毛処理の前後、のいずれのタイミングでも行うことができる。
【００５５】
上記の易溶解性ポリマー（海成分）を溶解する溶剤としては、海成分がポリエチレンなどのポリオレフィンやポリスチレン等であれば、トルエンやトリクロロエチレン等の有機溶媒が用いられる。また、海成分がポリ乳酸や共重合ポリエステルであれば、水酸化ナトリウム等のアルカリ水溶液を用いることができる。また、極細繊維発生加工（脱海処理）は、溶剤中に極細繊維発生型繊維からなる不織布を浸漬し、窄液することによって行うことができる。
【００５６】
また、極細繊維発生加工には、連続染色機、バイブロウォッシャー型脱海機、液流染色機、ウィンス染色機およびジッガー染色機等の装置を用いることができる。
【００５７】
また、シート状物表面の繊維分布の緻密性および均一性を得るためには、ポリウレタンを主成分とした弾性重合体は、極細繊維の繊維束が絡合してなる不織布（繊維絡合体）について、極細繊維の繊維束内部には実質的に存在しないことが好ましい。繊維束内部にまで弾性重合体が存在すると、弾性重合体が各極細繊維と接着して存在することになるため、バフィング処理の際に表面繊維が引きちぎられやすく、かつ、立毛を形成し難い。
【００５８】
弾性重合体が、極細繊維の繊維束内部には実質的に存在しない形態を得る方法としては、例えば、弾性重合体をジメチルホルムアミドなどの溶剤により溶液とし、
（１）極細繊維発生型の海島型複合繊維で構成された不織布に、前記弾性重合体溶液を含浸し、水もしくは有機溶媒水溶液中で凝固させた後、海島型複合繊維の海成分を、弾性重合体は溶解しない溶剤で溶解除去する方法や、
（２）極細繊維発生型の海島型複合繊維で構成された不織布に、鹸化度が好ましくは８０％以上のポリビニルアルコールを付与し、繊維の周囲の大部分を保護した後、海島型複合繊維の海成分を、ポリビニルアルコールは溶解しない溶剤で溶解除去し、次いで弾性重合体の溶液を含浸し、水もしくは有機溶剤水溶液中で凝固させた後、ポリビニルアルコールを除去する方法などを好ましく用いることができる。
【００５９】
前記の弾性重合体を不織布に付与する際に用いられる溶媒としては、Ｎ，Ｎ’−ジメチルホルムアミドやジメチルスルホキシド等が好ましく用いられる。また、弾性重合体としては、水中にエマルジョンとして分散させた水分散型弾性重合体を用いることもできる。
【００６０】
溶媒に溶解した弾性重合体溶液に不織布を浸漬するなどして弾性重合体を繊維絡合体に付与し、その後、乾燥することによって弾性重合体を実質的に凝固し固化させる。乾燥にあたっては、不織布および弾性重合体の性能が損なわない程度の温度で加熱することができる。
【００６１】
繊維絡合体に高分子弾性体の付与後、高分子弾性体付与シート状物を厚み方向に半裁、ないしは数枚に分割することは、生産効率に優れ好ましい態様である。
【００６２】
本発明のシート状物は、極細繊維を含む不織布（繊維絡合体）と弾性重合体からなるシート状物の少なくとも一面に、極細繊維の立毛を有することが重要である。この立毛は一般的にはバフィング処理により得られるが、ここでいうバフィング処理とは、サンドペーパーやロールサンダーなどを用いて極細繊維不織布のシート表面を研削する方法などにより施すことが好ましい。とりわけ、シート表面を、サンドペーパーを使用して、起毛処理することにより均一で緻密な立毛を形成することができる。さらにシート状物の表面に前記のような均一な極細繊維の立毛を形成するためには、極細繊維と用いられるサンドペーパーの砥粒径の比率、サンドペーパー回転速度とシート速度の比率、研削量、および研削負荷を適切な範囲に制御することが好ましい。
【００６３】
また、研削負荷を低減するために、起毛処理前に、極細繊維を含む不織布（繊維絡合体）と弾性重合体からなるシートを、水や薬品で湿潤状態とすることも好ましい態様である。極細繊維を含む不織布（繊維絡合体）と弾性重合体からなるシートを湿潤状態とすることにより、加工時の極細繊維不織布シートの滑り性が良くなり、融着なく極細繊維を分散させることが可能となる。上記の湿潤状態のシートは、加工性の観点から、湿潤状態のシート質量と乾燥時質量の比率（ウェットピックアップ量）が１３０質量％から３５０質量％の範囲になるように、立毛処理前に窄液することが好ましい。ウェットピックアップ量が１３０質量％以下だと、立毛処理時のシートの滑り性が不十分となり、単繊維の分散したシートが得られない。またバフィング処理を受ける面のみを液体で湿潤状態としても良い。この場合、液体の塗布量を少なくとも１０ｇ／ｍ２以上にすることで、融着なく起毛処理できる。これらシートを湿潤状態とする方法としては、前述のシート全体を湿潤状態とした後に窄液する手法が、斑無く緻密な表面が得られるため、より好ましい。
【００６４】
バフィング処理により研削する量は、１ｇ／ｍ２以上とすることが好ましい。研削量を１ｇ／ｍ２以上とすることにより、極細繊維束間の弾性重合体が除去されて、シート状物の長手方向に極細繊維束が配列した表面が得られる。また、前記研削量を１０ｇ／ｍ２以上とすることにより、繊維リッチな表面となり、研磨加工時の砥粒分散性が向上する。また、研削量を１２０ｇ／ｍ２以下とすることが加工性、生産性の観点から好ましい。
【００６５】
本発明のシート状物を用いて研磨および／または洗浄加工を行う方法は、加工効率と安定性の観点から、シート状物のタテ方向がテープの長手方向となるように、３０〜５０ｍｍ幅のテープ状にシート状物をカットしたテープを研磨テープとして用いる。
【００６６】
その研磨テープと遊離砥粒を含むスラリーとを用いて、アルミニウム合金磁気記録ディスクの研磨加工を行う方法が好適である。研磨条件として、スラリーは、ダイヤモンド微粒子などの高硬度砥粒を水系分散媒に分散したものが好ましく用いられる。砥粒の保持製と分散性の観点から、本発明の研磨布を構成する極細繊維に適合した砥粒径としては、０．２μｍ以下であることが好ましい。
【００６７】
次に、実施例を用いて本発明のシート状物についてさらに具体的に説明するが、本発明はこれらの実施例のみに限定されるものではない。次に、実施例と比較例で用いた評価法とその測定条件について説明する。
【００６８】
（１）平均繊維径および繊維径ＣＶ値
シート状物を厚み方向にカットした断面を観察面として、走査型電子顕微鏡（ＳＥＭ）により観察し、任意の１００カ所の極細繊維の繊維径を測定し、これを母集団とした標準偏差および平均値を算出する。また、繊維径が５μｍを超える繊維が混在している場合には、当該繊維は極細繊維に該当しないものとして平均繊維径の測定対象から除外するものとする。
【００６９】
この平均値を平均繊維径とし、標準偏差を平均値で割った値を百分率（％）表示したものを繊維径ＣＶ値とした。
【００７０】
（２）線密度及び線密度ＣＶ値
シート状物の立毛面を観察面として、走査型電子顕微鏡（ＳＥＭ）により、シート状物の観察倍率５０００倍の画像を３０枚撮影する。撮影した画像より、表面にポリウレタンなどの高分子弾性体が露出し極細繊維が存在しない部分や、ニードルパンチなどにより大きな孔を形成している部分は避けて、ヨコ方向に１０μｍの基準線を一箇所引く。基準線と交差する鋭角が６０°以上の極細繊維をタテ方向に配列した繊維とし、その本数を測定し、ｎ数３０の平均値を算出して、タテ方向に配列した繊維のヨコ方向の線密度とする。またｎ数３０を母集団とした標準偏差値および平均値から線密度のＣＶ値を算出する。
【００７１】
（３）研磨加工
本発明のシート状物を、４０ｍｍ幅のテープとした。研磨対象として、表面粗さが０．２ｎｍ以下に制御されたＨＯＹＡ社製のアモルファスガラスからなる基板を用いた。基板の両面を一度に研磨すべく、テープを基板の両面にセットして、研磨布表面に１次粒子径１〜１０ｎｍの単結晶ダイヤモンド粒子が平均径５０ｎｍにクラスター化した遊離砥粒を０．０１％含む研磨剤を、１５ｍｌ／分で両面側に滴下し、基板へのテープの押付圧を１０００ｇ重、基板回転数を４００ｒｐｍ、基板揺動数を５Ｈｚ、テープ走行速度２．５ｃｍ／分として、１０秒間研磨した。
【００７２】
（４）洗浄加工
研磨加工直後の基板を、研磨材を洗浄剤（三洋化成株式会社製“ケミクリーン”（登録商標）ＰＲ−１２２）に代えて、テープの押付圧を７５０ｇ重、加工時間を３０秒とすること以外は、研磨加工と同じ条件で洗浄加工し、流水で洗浄した。
【００７３】
（５）基板表面粗さ
ＪＩＳ  Ｂ０６０１（２０１３年度版）に準拠して、シュミットメジャーメントシステム社（Ｓｃｈｍｉｔｔ  ｍｅａｓｕｒｅｍｅｎｔ  Ｓｙｓｔｅｍｓ,  Ｉｎｃ）製ＴＭＳ−２０００表面粗さ測定器を用いて、研磨加工後のディスク基板サンプル表面の任意の１０ヶ所について平均粗さを測定し、１０ヶ所の測定値を平均することにより基板表面粗さを算出した。数値が低いほど、高性能であることを示す。基盤表面粗さが０．２０ｎｍ以下を加工性良好とし、０．２０ｎｍを超える場合は加工性不良とした。
【００７４】
（６）スクラッチ点数
研磨加工後の基板５枚の両面、すなわち計１０表面の全領域を測定対象として、Ｃａｎｄｅｌａ６１００光学表面分析計を用いて、深さ３ｎｍ以上の溝をスクラッチとし、スクラッチ点数を測定し、１０表面の測定値の平均値で評価した。数値が低いほど高性能であることを示す。スクラッチ点数が３０以下を加工性良好とし、３０を超える場合は加工性不良とした。
【００７５】
［実施例１］
（原綿）
（海成分と島成分）
融点が２２０℃で、ＭＦＲが５８．３ｇ／１０分のナイロン６を島成分とし、融点が５３℃で、ＭＦＲが３００ｇ／分のアクリル酸２−エチルヘキシルを２２ｍｏｌ％共重合した共重合ポリスチレン（ｃｏ−ＰＳｔ）を海成分として用いた。
【００７６】
（紡糸・延伸）
上記の海成分と島成分を用い、２０００島／ホールの海島型複合口金を用いて、紡糸温度２７０℃、島／海質量比率３０／７０、吐出量１．４ｇ／分・ホール、紡糸速度１２００ｍ／分で溶融紡糸した。次いで、８５℃の温度の液浴中で３．０倍に延伸し、押し込み型捲縮機を用いて捲縮を付与し、カットして、単繊維繊度が３．８ｄｔｅｘで、繊維長が５１ｍｍの海島型複合繊維の原綿を得た。
【００７７】
（極細繊維発生型繊維不織布）
上記の原綿を用い、カード工程とクロスラッパー工程を経て、積層繊維ウェブを形成した。次いで、トータルバーブデプス０．０８ｍｍのニードル１本を植込んだニードルパンチ機を用いて、針深度７ｍｍ、パンチ本数３２００本／ｃｍ２でニードルパンチを施し、目付が８００ｇ／ｍ２で、見掛け密度が０．２０５ｇ／ｃｍ３の極細繊維発生型繊維不織布を作製した。
【００７８】
（シート状物）
上記の極細繊維発生型繊維不織布を８５℃の温度で熱水収縮させた後、ポリビニルアルコールを繊維質量に対し５４質量％付与後、乾燥させた。次に、この極細繊維発生型不織布にトリクロロエチレンを含浸させ、海成分を除去する極細繊維発生加工を施して、極細繊維で構成された不織布を得た。
【００７９】
このようにして得られた不織布に、ポリマージオールがポリエーテル系７５質量％とポリエステル系２５質量％とからなるポリウレタンを、繊維質量に対して固形分で３０質量％付与し、液温３５℃の３０％ＤＭＦ水溶液でポリウレタンを凝固させ、約８５℃の熱水で処理し、ＤＭＦおよびポリビニルアルコールを除去した。その後、エンドレスのバンドナイフを有する半裁機により、厚み方向に半裁した。半裁後のシートを、水を含むシートの質量が乾燥質量に対して２００％となるように水を浸透させ窄液した後に、半裁面をＪＩＳ＃３２０番のサンドペーパーを用いて、サンドペーパーの回転と逆方向にシートを進行させ、シート速度１ｍ／分、２段バフィングの条件下、１５ｇ／ｍ２バフィング処理し、立毛を形成させシート状物を作製した。得られたシート状物は、極細繊維の平均繊維径が２２０ｎｍであり、線密度が３７本／１０μｍで、厚さが０．５５ｍｍ、目付が１８８ｇ／ｍ２であり、見かけ密度は０．３３０ｇ／ｃｍ３であった。
【００８０】
得られたシート状物をシート状物のタテ方向がテープの長手方向となるように４０ｍｍ幅のテープとし、研磨し洗浄加工を行ったところ、得られたディスクは、表面粗さが０．０９ｎｍで、スクラッチ点数は６であり、加工性は良好であった。結果を表１に示す。
【００８１】
［実施例２］
（原綿）
８０００島／ホールの海島型複合口金を用いて、紡糸温度２７０℃、島／海質量比率１５／８５、吐出量０．９ｇ／分・ホール、紡糸速度１２００ｍ／分で溶融紡糸したこと以外は、実施例１と同様にして、単繊維繊度が２．５ｄｔｅｘで、繊維長が５１ｍｍの海島型複合繊維の原綿を得た。
【００８２】
（極細繊維発生型繊維不織布）
実施例１と同様にして、目付が８２０ｇ／ｍ２で、見掛け密度が０．２３１ｇ／ｃｍ３の極細繊維発生型繊維不織布を作製した。
【００８３】
（シート状物）
実施例１と同様にして、シート状物を得た。得られたシート状物は、極細繊維の平均繊維径が６０ｎｍであり、線密度が１２２本／１０μｍで、厚さが０．５６ｍｍ、目付が１８２ｇ／ｍ２、見かけ密度は０．３１３ｇ／ｃｍ３であった。
【００８４】
得られたシート状物を４０ｍｍ幅のテープとし、実施例１と同一の方法で研磨し洗浄加工を実施した。加工後のディスクは、表面粗さが０．１８ｍで、スクラッチ点数は１９であり、加工性は良好であった。結果を表１に示す。
【００８５】
［実施例３］
（原綿）
５０００島／ホールの海島型複合口金を用いて、紡糸温度２７０℃、島／海質量比率１５／８５、吐出量１．１ｇ／分・ホール、紡糸速度１２００ｍ／分で溶融紡糸したこと以外は、実施例１と同様にして、単繊維繊度が３．２ｄｔｅｘで、繊維長が５１ｍｍの海島型複合繊維の原綿を得た。
【００８６】
（極細繊維発生型繊維不織布）
実施例１と同様にして、目付が８００ｇ／ｍ２で、見掛け密度が０．２０２ｇ／ｃｍ３の極細繊維発生型繊維不織布を作製した。
【００８７】
（シート状物）
実施例１と同様にして、シート状物を得た。得られたシート状物は、極細繊維の平均繊維径が１００ｎｍであり、線密度が７６本／１０μｍ、厚さが０．５６ｍｍ、目付が１７８ｇ／ｍ２、見かけ密度は０．３２２ｇ／ｃｍ３であった。
【００８８】
得られたシート状物を４０ｍｍ幅のテープとし、実施例１と同一の方法で研磨し洗浄加工を実施した。加工後のディスクは、表面粗さが０．１１ｎｍで、スクラッチ点数は１２であり、加工性は良好であった。結果を表１に示す。
【００８９】
［実施例４］
（原綿）
島本数１０００島／ホールの海島型複合口金を用いて、吐出量１．２ｇ／分・ホールとしたこと以外は、実施例１と同様にして、単繊維繊度が３．０ｄｔｅｘで、繊維長が５１ｍｍの海島型複合繊維の原綿を得た。
【００９０】
（極細繊維発生型繊維不織布）
実施例１と同様にして、目付が７７０ｇ／ｍ２で、見掛け密度が０．２０７ｇ／ｃｍ３の極細繊維発生型繊維不織布を作製した。
【００９１】
（シート状物）
実施例１と同様にして、シート状物を得た。得られたシート状物は、極細繊維の平均繊維径が４００ｎｍであり、線密度が１６本／１０μｍ、厚さが０．５６ｍｍ、目付が１９６ｇ／ｍ２、見かけ密度は０．３４２ｇ／ｃｍ３であった。
【００９２】
得られたシート状物を４０ｍｍ幅のテープとし、実施例１と同一の方法で研磨し洗浄加工を実施した。加工後のディスクは、表面粗さが０．１６ｎｍで、スクラッチ点数は１６であり、加工性は良好であった。結果を表１に示す。
【００９３】
［実施例５］
（原綿）
固有粘度が１．２０のポリエチレンテレフタレートを島成分としたこと以外は、実施例４と同様にして、単繊維繊度が３．１ｄｔｅｘで、繊維長が５１ｍｍの海島型複合繊維の原綿を得た。
【００９４】
（極細繊維発生型繊維不織布）
実施例４と同様にして、目付が８４０ｇ／ｍ２で、見掛け密度が０．２２５ｇ／ｃｍ３の極細繊維発生型繊維不織布を作製した。
【００９５】
（シート状物）
実施例４と同様にして、シート状物を得た。得られたシート状物は、極細繊維の平均繊維径が４００ｎｍであり、線密度が１９本／１０μｍで、厚さが０．５６ｍｍ、目付が２０１ｇ／ｍ２、見かけ密度は０．３４５ｇ／ｃｍ３であった。
【００９６】
得られたシート状物を４０ｍｍ幅のテープとし、実施例１と同一の方法で研磨、洗浄加工を実施した。加工後のディスクは、表面粗さが０．１９ｎｍで、スクラッチ点数は２２であり、加工性は良好であった。結果を表１に示す。
【００９７】
［実施例６］
（原綿）
実施例１と同様にして、単繊維繊度３．８ｄｔｅｘ、繊維長５１ｍｍの海島型複合繊維の原綿を得た。
【００９８】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【００９９】
（シート状物）
ポリマージオールがポリエーテル系７５質量％とポリエステル系２５質量％からなるポリウレタンを、繊維質量に対して固形分で６０質量％付与したこと以外は、実施例１と同様にして、シート状物を得た。得られたシート状物は、極細繊維の平均繊維径が２２０ｎｍであり、線密度が３１本／１０μｍで、厚さが０．５６ｍｍ、目付が１９１ｇ／ｍ２、見かけ密度は０．３３８ｇ／ｃｍ３であった。
【０１００】
得られたシート状物を４０ｍｍ幅のテープとし、実施例１と同一の方法で研磨し洗浄加工を実施した。加工後のディスクは、表面粗さが０．１７ｎｍで、スクラッチ点数は１５であり、加工性は良好であった。結果を表１に示す。
【０１０１】
［実施例７］
（原綿）
実施例１と同様にして、単繊維繊度が３．８ｄｔｅｘで、繊維長が５１ｍｍの海島型複合繊維の原綿を得た。
【０１０２】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１０３】
（シート状物）
ポリマージオールがポリエーテル系７５質量％とポリエステル系２５質量％からなるポリウレタンを、繊維質量に対して固形分で２３質量％付与したこと以外は、実施例１と同様にして、シート状物を得た。得られたシート状物は、極細繊維の平均繊維径が２２０ｎｍであり、線密度が２９本／１０μｍで、厚さが０．５６ｍｍ、目付が１８７ｇ／ｍ２、見かけ密度は０．３２９ｇ／ｃｍ３であった。
【０１０４】
得られたシート状物を４０ｍｍ幅のテープとし、実施例１と同一の方法で研磨し洗浄加工を実施した。加工後のディスクは、表面粗さが０．１８ｎｍで、スクラッチ点数は１８であり、加工性は良好であった。結果を表１に示す。
【０１０５】
［実施例８］
（原綿）
実施例１と同様にして、単繊維繊度が３．８ｄｔｅｘで、繊維長が５１ｍｍの海島型複合繊維の原綿を得た。
【０１０６】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１０７】
（シート状物）
半裁後のシートを水に浸透させ窄液した後の質量が、乾燥質量に対して１５０％としたこと以外は、実施例１と同様にして、シート状物を得た。得られたシート状物は、極細繊維の平均繊維径が２２０ｎｍであり、線密度は２４本／１０μｍ、厚さが０．５５ｍｍ、目付が１７５ｇ／ｍ２、見かけ密度は０．３１７ｇ／ｃｍ３であった。
【０１０８】
得られたシート状物を４０ｍｍ幅のテープとし、実施例１と同一の方法で研磨し洗浄加工を実施した。加工後のディスクは、表面粗さが０．１３ｎｍで、スクラッチ点数は９であり、加工性は良好であった。結果を表１に示す。
【０１０９】
［実施例９］
（原綿）
実施例１と同様にして、単繊維繊度が３．８ｄｔｅｘで、繊維長が５１ｍｍの海島型複合繊維の原綿を得た。
【０１１０】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１１１】
（シート状物）
半裁後のシートを水に浸透させ窄液した後の質量が、乾燥質量に対して１２０％としたこと以外は、実施例１と同様にして、シート状物を得た。得られたシート状物は、一部単繊維の融着が見られた。線密度は１９本／１０μｍ、厚さが０．５４ｍｍ、目付が１８０ｇ／ｍ２、見かけ密度は０．３２３ｇ／ｃｍ３であった。
【０１１２】
得られたシート状物を４０ｍｍ幅のテープとし、実施例１と同一の方法で研磨し洗浄加工を実施した。加工後のディスクは、表面粗さが０．１８ｎｍで、スクラッチ点数は２４であった。結果を表１に示す。
【０１１３】
［実施例１０］
（原綿）
実施例１と同様にして、単繊維繊度が３．８ｄｔｅｘで、繊維長が５１ｍｍの海島型複合繊維の原綿を得た。
【０１１４】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１１５】
（シート状物）
起毛処理時の研削量を８ｇ／ｍ２としたこと以外は、実施例１と同様にして、シート状物を得た。得られたシート状物は、極細繊維の平均繊維径が２２０ｎｍであり、線密度が３１本／１０μｍで、厚さが０．５８ｍｍ、目付が２０２ｇ／ｍ２、見かけ密度は０．３３１ｇ／ｃｍ３であった。
【０１１６】
得られたシート状物を４０ｍｍ幅のテープとし、実施例１と同一の方法で研磨し洗浄加工を実施した。加工後のディスクは、表面粗さが０．１４ｎｍで、スクラッチ点数は１５であり、加工性は良好であった。結果を表１に示す。
【０１１７】
［実施例１１］
（長繊維不織布）
特開２００７−１００２４９号公報に記載の実施例１に準じて、溶融粘度３１０ｐｏｉｓｅ（２４０℃、剪断速度１２１．６ｓｅｃ−１）、融点２２０℃のナイロン６（Ｎ６）（４０質量％）、と重量平均分子量１２万、溶融粘度７２０ポイズ（２４０℃、剪断速度１２１．６ｓｅｃ−１）、融点１７０℃のポリ乳酸（ＰＬＡ）（光学純度９９．５％以上）（６０質量％）を、２軸押出混練機を用いて２２０℃の温度で混練して、ブレンドチップを得た。ここでＰＬＡの重量平均分子量は、次の方法を用いて求めた。
【０１１８】
すなわち、試料のクロロホルム溶液にテトラヒドロフランを混合し測定溶液とし、これをＷａｔｅｒｓ社製ゲルパーミエーションクロマトグラフ（ＧＰＣ）Ｗａｔｅｒｓ２６９０を用いて、２５℃の温度で測定し、ポリスチレン換算で求めた。測定は、各試料につき３点行い、その平均値を重量平均分子量とした。
【０１１９】
スパンボンド法により、上記ポリマーアロイチップを紡糸温度２４０℃で細孔より紡出した後、エジェクターにより紡糸速度４０００ｍ／分で紡糸し、移動するネットコンベアー上に捕集し、圧着率１６％のエンボスロールで、温度８０℃、線圧２０ｋｇ／ｃｍの条件で熱圧着し、単繊維繊度が２．０ｄｔｅｘで、目付が１５０ｇ／ｍ２の長繊維不織布を得た。
【０１２０】
（シート状物）
得られたポリマーアロイ繊維からなる長繊維不織布に油剤（ＳＭ７０６０ＥＸ：東レ・ダウコーニング・シリコーン株式会社製）を繊維質量に対し２重量％付与し、４枚積層し、バーブ数１、バーブ深さ０．０６ｍｍのニードルを用いて、ニードルパンチを５０００本／ｃｍ２で施すことにより、目付６００ｇ／ｍ２のポリマーアロイ繊維からなる不織布を得た。
【０１２１】
この不織布を液温約８５℃、濃度約１２％のポリビニルアルコール溶液に含浸させ、ニップロールで窄液し、ポリマーアロイ繊維質量に対して固形分で２０質量％のポリビニルアルコールを付与した後、乾燥した。次に、この極細繊維発生型不織布にトリクロロエチレンを含浸させ、海成分を除去する極細繊維発生加工を施して、極細繊維で構成された不織布を得た。
【０１２２】
以降、実施例１と同様に極細繊維不織布へのポリウレタン付与、湿潤状態でのバフィング処理を行い、極細繊維の平均繊維径が２２０ｎｍで、線密度が３６本／１０μｍ、厚さが０．９５ｍｍ、目付が４００ｇ／ｍ２、見かけ密度が０．３４５ｇ／ｃｍ３のシート状物を得た。
【０１２３】
得られたシート状物を４０ｍｍ幅のテープとし、実施例１と同一の方法で研磨し洗浄加工を実施した。加工後のディスクは、表面粗さが０．１２ｎｍで、スクラッチ点数は１５であり、加工性は良好であった。結果を表１に示す。
【０１２４】
［実施例１２］
（原綿）
実施例１と同様にして、単繊維繊度が３．８ｄｔｅｘで、繊維長が５１ｍｍの海島型複合繊維の原綿を得た。
【０１２５】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１２６】
（シート状物）
半裁後のシートに５０ｇ／ｍ２の水を塗布した後にバフィング処理を行ったこと以外は、実施例１と同様にして、シート状物を得た。得られたシート状物は、極細繊維の平均繊維径が２２０ｎｍであり、線密度が２９本／１０μｍ、厚さが０．５５ｍｍ、目付が１８６ｇ／ｍ２、見かけ密度は０．３２７ｇ／ｃｍ３であった。
【０１２７】
得られたシート状物を４０ｍｍ幅のテープとし、実施例１と同一の方法で研磨し洗浄加工を実施した。加工後のディスクは、表面粗さが０．１４ｎｍで、スクラッチ点数は１２であり、加工性は良好であった。結果を表１に示す。
【０１２８】
［比較例１］
（原綿）
実施例１と同様にして、単繊維繊度が３．８ｄｔｅｘで、繊維長が５１ｍｍの海島型複合繊維の原綿を得た。
【０１２９】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１３０】
（シート状物）
立毛加工の際に、シートを乾燥状態で、ＪＩＳ＃３２０番のサンドペーパーを用いて、サンドペーパーの回転と逆方向にシートを進行させ、シート速度１ｍ／分、２段バフィングとしたこと以外は、実施例１と同様にして、シート状物を得た。得られたシート状物は、極細繊維が融着しており、線密度は測定不可であった。また、厚さは０．５６ｍｍで、目付は１８１ｇ／ｍ２であり、見かけ密度は０．３２８ｇ／ｃｍ３であった。
【０１３１】
得られたシート状物を４０ｍｍ幅のテープとし、実施例１と同一の方法で研磨し洗浄加工を実施した。加工後のディスクは、表面粗さが０．４３ｎｍで、スクラッチ点数は１８２であり、スクラッチ点数の多いものであった。結果を表１に示す。
【０１３２】
［比較例２］
（原綿）
融点が２２０℃で、ＭＦＲが５８．３ｇ／１０分のナイロン６と、融点５３℃、ＭＦＲ３００ｇ／分のアクリル酸２−エチルヘキシルを２２ｍｏｌ％共重合した共重合ポリスチレン（ｃｏ−ＰＳｔ）を質量比率で３：５の割合で混合して島成分とし、島成分に用いたのと同様の共重合ポリスチレン（ｃｏ−ＰＳｔ）を海成分とした。島本数２００島／ホールの海島型複合口金を用いたこと以外は、実施例１と同様にして、単繊維繊度が５．０ｄｔｅｘで、繊維長が５１ｍｍの海島型複合繊維の原綿を得た。
【０１３３】
（極細繊維発生型繊維不織布）
実施例１と同様にして、目付が７６０ｇ／ｍ２で、見掛け密度が０．２２３ｇ／ｃｍ３の極細繊維発生型繊維不織布を作製した。
【０１３４】
（シート状物）
バフィング処理の際にシートに水を付与しなかったこと以外は、実施例１と同様にして、シート状物を得た。得られたシート状物は、極細繊維の平均単繊維径が２００ｎｍであり、線密度が６本／１０μｍ、厚さが０．５５ｍｍ、目付が１７４ｇ／ｍ２、見かけ密度は０．３１１／ｃｍ３であった。
【０１３５】
得られたシート状物を４０ｍｍ幅のテープとし、実施例１と同一の方法で研磨し洗浄加工を実施した。加工後のディスクは、表面粗さが０．２４ｎｍ、スクラッチ点数は４５であり、表面繊維の緻密感に欠け、スクラッチ点数の多いものであった。結果を表１に示す。
【０１３６】
［比較例３］
（原綿）
実施例１と同様にして、単繊維繊度が３．８ｄｔｅｘで、繊維長が５１ｍｍの海島型複合繊維の原綿を得た。
【０１３７】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１３８】
（シート状物）
ポリマージオールがポリエーテル系ジオール７５質量％とポリエステル系ジオール２５質量％からなるポリウレタンを、繊維質量に対して固形分で１００質量％付与したこと以外は、実施例１と同様にして、シート状物を得た。得られたシート状物は、極細繊維の平均繊維径が２２０ｎｍであり、線密度が１３本／１０μｍ、厚さが０．５６ｍｍ、目付が１９１ｇ／ｍ２、見かけ密度は０．３３４ｇ／ｃｍ３であった。
【０１３９】
得られたシート状物を４０ｍｍ幅のテープとし、実施例１と同一の方法で研磨し洗浄加工を実施した。加工後のディスクは、表面粗さが０．３１ｎｍ、スクラッチ点数は５５であり、スクラッチ点数の多いものであった。結果を表１に示す。
【０１４０】
［比較例４］
（原綿）
島本数４５０島／ホールの海島型複合口金を用いて、吐出量１．１ｇ／分・ホールとしたこと以外は、実施例１と同様にして、単繊維繊度が３．０ｄｔｅｘで、繊維長が５１ｍｍの海島型複合繊維の原綿を得た。
【０１４１】
（極細繊維発生型繊維不織布）
実施例１と同様にして、目付が７７０ｇ／ｍ２で、見掛け密度が０．２１６ｇ／ｃｍ３の極細繊維発生型繊維不織布を作製した。
【０１４２】
（シート状物）
実施例１と同様にして、シート状物を得た。得られたシート状物は、極細繊維の平均繊維径が６００ｎｍであり、線密度は１２本／１０μｍであり、厚さは０．５４ｍｍであり、目付は１９０ｇ／ｍ２であり、見かけ密度は０．３５０ｇ／ｃｍ３であった。
【０１４３】
得られたシート状物を４０ｍｍ幅のテープとし、実施例１と同一の方法で研磨し洗浄加工を実施した。加工後のディスクは、表面粗さが０．２３ｎｍであり、スクラッチ点数は３３であり、繊維径が太く、スクラッチ点数の多いものであった。結果を表１に示す。
【０１４４】
［比較例５］
（原綿）
島本数２００島／ホールの海島型複合口金を用いて、吐出量２．０ｇ／分・ホールとしたこと以外は、実施例１と同様にして、単繊維繊度が３．０ｄｔｅｘで、繊維長が５１ｍｍの海島型複合繊維の原綿を得た。
【０１４５】
（極細繊維発生型繊維不織布）
実施例１と同様にして、目付が７６０ｇ／ｍ２で、見掛け密度が０．２３０ｇ／ｃｍ３の極細繊維発生型繊維不織布を作製した。
【０１４６】
（シート状物）
実施例１と同様にして、シート状物を得た。得られたシート状物は、極細繊維の平均繊維径が１０００ｎｍであり、線密度８本／１０μｍであり、厚さが０．５５ｍｍであり、目付が１６４ｇ／ｍ２であり、見かけ密度が０．３４０ｇ／ｃｍ３であった。
【０１４７】
得られたシート状物を４０ｍｍ幅のテープとし、実施例１と同一の方法で研磨し洗浄加工を実施した。加工後のディスクは、表面粗さが０．２８ｎｍであり、スクラッチ点数は３９であり、繊維径が太く、スクラッチ点数の多いものであった。結果を表１に示す。
【０１４８】
［比較例６］
（原綿）
実施例１と同様にして、単繊維繊度が３．８ｄｔｅｘで、繊維長が５１ｍｍの海島型複合繊維の原綿を得た。
【０１４９】
（極細繊維発生型繊維不織布）
実施例１と同様にして、目付が８００ｇ／ｍ２で、見掛け密度が０．２０５ｇ／ｃｍ３の極細繊維発生型繊維不織布を作製した。
【０１５０】
（シート状物）
半裁後のシートの半裁面のバフィング処理を行わず、馬毛のブラシロールで整毛処理した以外は、実施例１と同様にして、シート状物を得た。得られたシート状物は、極細繊維の平均繊維径が２２０ｎｍであり、線密度が１２本／１０μｍ、厚さが０．６０ｍｍ、目付が２１１ｇ／ｍ２、見かけ密度は０．３３０ｇ／ｃｍ３であった。
【０１５１】
得られたシート状物を４０ｍｍ幅のテープとし、実施例１と同一の方法で研磨し洗浄加工を実施した。加工後のディスクは、表面粗さが０．２７ｎｍで、スクラッチ点数は８４であり、線密度が低いため、スクラッチ点数の多いものであった。結果を表１に示す。
【０１５２】
［比較例７］
（長繊維不織布）
実施例１１と同様にして、単繊維繊度が２．０ｄｔｅｘで、目付が１５０ｇ／ｍ２の長繊維不織布を得た。
【０１５３】
（シート状物）
実施例１１と同様にして、目付６００ｇ／ｍ２のポリマーアロイ繊維からなる不織布を得た。
【０１５４】
この不織布を液温約８５℃、濃度約１２％のポリビニルアルコール溶液に含浸させ、ニップロールで窄液し、ポリマーアロイ繊維質量に対して固形分で２０質量％のポリビニルアルコールを付与した後、乾燥した。
【０１５５】
次に、濃度約１２％のポリエステル・ポリエーテル系のポリウレタンのＤＭＦ溶液に含浸し、ニップロールで窄液し、繊維質量に対して固形分で３０質量％のポリウレタンを付与し、液温３５℃の３０％ＤＭＦ水溶液でポリウレタンを凝固させ、約８５℃の熱水でＤＭＦおよびポリビニルアルコールを除去した。
その後、ＪＩＳ＃３２０番のサンドペーパーを用いて、サンドペーパーの回転と逆方向にシートを進行させ、シート速度１ｍ／分（比率：３００）、２段バフィングによって、１５ｇ／ｍ２バフィング処理し、立毛を形成させシート状物を作製した。
【０１５６】
最後に、液流染色機（ユニエースＦＬＲ型）によって８０ｍｍのノズルを用い、浴比１／２７において、８０℃の温度の４％水酸化ナトリウム水溶液を用いて３０分間処理した後、水洗４回行い、乾燥させ、極細繊維の平均繊維径が２２０ｎｍで、線密度が９本／１０μｍ、厚さが０．９２ｍｍ、目付が３９５ｇ／ｍ２、見かけ密度が０．３３１ｇ／ｃｍ３のシート状物を得た。
【０１５７】
得られたシート状物を４０ｍｍ幅のテープとし、実施例１と同一の方法で研磨し洗浄加工を実施した。加工後のディスクは、表面粗さが０．２２ｎｍで、スクラッチ点数は４８であり、線密度が低いため、スクラッチ点数の多いものであった。結果を表１に示す。
【０１５８】
【表１】
2015174153.tif 000002